(57)【要約】  ポリアクリルアミド樹脂は、下記式（１）〜（４）で示される第１ユニットの少なくとも１種と、下記式（５）で示される第２ユニットとを有する。【化１】2017073355.tif 000021【化２】2017073355.tif 000022【化３】2017073355.tif 000023【化４】2017073355.tif 000024（上記式（１）〜（４）中、Ｒ１は、水素原子、メチル基、エチル基またはベンジル基を示し、Ｒ２およびＲ３は、それぞれ独立して、水素原子、メチル基、エチル基またはベンジル基を示し、Ｘは、アニオンを示す。）【化５】2017073355.tif 000025（上記式（５）中、Ｒ４は、水素原子またはメチル基を示し、Ｒ５は、水素原子、アルカリ金属イオン、または、アンモニウムイオンを示す。）
2017073355.tif 000002
【特許請求の範囲】
【請求項１】
下記式（１）〜（４）で示される第１ユニットの少なくとも１種と、
下記式（５）で示される第２ユニットと
を有することを特徴とする、ポリアクリルアミド樹脂。
【化１】
2017073355.tif 000016
【化２】
2017073355.tif 000017
【化３】
2017073355.tif 000018
【化４】
2017073355.tif 000019
（上記式（１）〜（４）中、Ｒ１は、水素原子、メチル基、エチル基またはベンジル基を示し、Ｒ２およびＲ３は、それぞれ独立して、水素原子、メチル基、エチル基またはベンジル基を示し、Ｘは、アニオンを示す。）
【化５】
2017073355.tif 000020
（上記式（５）中、Ｒ４は、水素原子またはメチル基を示し、Ｒ５は、水素原子、アルカリ金属イオン、または、アンモニウムイオンを示す。）
【請求項２】
上記式（３）または上記式（４）で示され、かつ、ＸがＣｌ−を示す第１ユニットを有する、請求項１に記載のポリアクリルアミド樹脂。
【請求項３】
請求項１に記載のポリアクリルアミド樹脂を含有することを特徴とする、製紙添加剤。
【請求項４】
請求項１に記載のポリアクリルアミド樹脂を含有することを特徴とする、紙。
【発明の詳細な説明】
【技術分野】
【０００１】
本発明は、ポリアクリルアミド樹脂、製紙添加剤および紙に関し、詳しくは、ポリアクリルアミド樹脂、そのポリアクリルアミド樹脂を含有する製紙添加剤、および、ポリアクリルアミド樹脂を含有する紙に関する。
【背景技術】
【０００２】
従来、抄紙分野においては、例えば、原料であるパルプおよび／または填料の歩留り性、濾水性を向上させ、操業性、作業効率の向上を図るための歩留り向上剤、濾水向上剤や、例えば、紙製品の強度の向上を図るための製紙添加剤など、種々の製紙添加剤が知られている。【０００３】
このような製紙添加剤として、より具体的には、例えば、メチルジアリルアミンとカルボン酸（フマル酸）とを水に加え、加熱溶解させた後、重合開始剤を添加して重合させることにより得られる両性高分子化合物が提案されており、また、そのような両性高分子化合物を紙用添加剤として用いることが、提案されている（特許文献１（合成例４）参照。）。
【先行技術文献】
【特許文献】
【０００４】
【特許文献１】特開平６−２１２５９７号公報
【発明の概要】
【発明が解決しようとする課題】
【０００５】
一方、特許文献１に記載の紙用添加剤を含む紙では、用途によっては強度が十分ではない場合がある。また、抄紙分野においては、紙の生産効率の向上を図るため、さらなる濾水性の向上が要求されている。【０００６】
本発明の目的は、紙の強度、とりわけ、内部結合強度の向上を図ることができ、かつ、濾水性の向上を図ることができるポリアクリルアミド樹脂、そのポリアクリルアミド樹脂を含有する製紙添加剤、および、ポリアクリルアミド樹脂を含有する紙を提供することにある。
【課題を解決するための手段】
【０００７】
本発明［１］は、下記式（１）〜（４）で示される第１ユニットの少なくとも１種と、下記式（５）で示される第２ユニットとを有する、ポリアクリルアミド樹脂を含んでいる。【０００８】
【化１】
2017073355.tif 000003
【０００９】
【化２】
2017073355.tif 000004
【００１０】
【化３】
2017073355.tif 000005
【００１１】
【化４】
2017073355.tif 000006
【００１２】
（上記式（１）〜（４）中、Ｒ１は、水素原子、メチル基、エチル基またはベンジル基を示し、Ｒ２およびＲ３は、それぞれ独立して、水素原子、メチル基、エチル基またはベンジル基を示し、Ｘは、アニオンを示す。）【００１３】
【化５】
2017073355.tif 000007
【００１４】
（上記式（５）中、Ｒ４は、水素原子またはメチル基を示し、Ｒ５は、水素原子、アルカリ金属イオン、または、アンモニウムイオンを示す。）
また、本発明［２］は、上記式（３）または上記式（４）で示され、かつ、ＸがＣｌ−を示す第１ユニットを有する、上記［１］に記載のポリアクリルアミド樹脂を含んでいる。【００１５】
また、本発明［３］は、上記［１］または［２］に記載のポリアクリルアミド樹脂を含有する、製紙添加剤を含んでいる。【００１６】
また、本発明［４］は、上記［１］または［２］に記載のポリアクリルアミド樹脂を含有する、紙を含んでいる。
【発明の効果】
【００１７】
本発明のポリアクリルアミド樹脂、および、そのポリアクリルアミド樹脂を含有する製紙添加剤によれば、紙の製造に用いた場合に、紙の強度、とりわけ、紙の内部結合強度の向上を図ることができ、かつ、濾水性の向上を図ることができる。【００１８】
本発明の紙は、本発明のポリアクリルアミド樹脂を含有するため、生産性よく得られ、かつ、強度に優れる。
【発明を実施するための形態】
【００１９】
本発明のポリアクリルアミド樹脂は、下記式（１）〜（４）で示される第１ユニットの少なくとも１種と、下記式（５）で示される第２ユニットとを有している。
【００２０】
換言すれば、ポリアクリルアミド樹脂は、下記式（１）、下記式（２）、下記式（３）および下記式（４）からなる群から選択される少なくとも１種の第１ユニットと、下記式（５）で示される第２ユニットとを有している。なお、第１ユニットおよび第２ユニットは、ポリアクリルアミド樹脂を構成する２価の構成単位である。
【００２１】
【化６】
2017073355.tif 000008
【００２２】
【化７】
2017073355.tif 000009
【００２３】
【化８】
2017073355.tif 000010
【００２４】
【化９】
2017073355.tif 000011
【００２５】
（上記式（１）〜（４）中、Ｒ１は、水素原子、メチル基、エチル基またはベンジル基を示し、Ｒ２およびＲ３は、それぞれ独立して、水素原子、メチル基、エチル基またはベンジル基を示し、Ｘは、アニオンを示す。）
【００２６】
【化１０】
2017073355.tif 000012
【００２７】
（上記式（５）中、Ｒ４は、水素原子またはメチル基を示し、Ｒ５は、水素原子、アルカリ金属イオン、または、アンモニウムイオンを示す。）
上記式（１）〜（２）において、Ｒ１は、水素原子、メチル基、エチル基またはベンジル基を示す。Ｒ１として、好ましくは、水素原子、メチル基が挙げられ、より好ましくは、メチル基が挙げられる。
【００２８】
なお、ポリアクリルアミド樹脂が、上記式（１）〜（２）で示される第１ユニットを複数有する場合、それらのＲ１は、互いに同一であってもよく、また、それぞれ異なっていてもよい。
【００２９】
上記式（３）〜（４）において、Ｒ２およびＲ３は、それぞれ独立して、水素原子、メチル基、エチル基またはベンジル基を示す。Ｒ２およびＲ３として、好ましくは、水素原子、メチル基が挙げられ、より好ましくは、メチル基が挙げられる。
【００３０】
また、上記式（３）〜（４）において、Ｘは、アニオンを示す。アニオンは、上記式（３）〜（４）のアンモニウムカチオンに対するカウンターアニオンであって、例えば、塩素アニオン（Ｃｌ−）、臭素アニオン（Ｂｒ−）、ヨウ素アニオン（Ｉ−）などのハロゲンアニオンや、例えば、メチル硫酸アニオン（ＣＨ３Ｏ４Ｓ−）などの有機アニオンなどが挙げられる。Ｘとして、紙の内部結合強度の向上、および、濾水性の向上を図る観点から、好ましくは、ハロゲンアニオンが挙げられ、より好ましくは、塩素アニオン（Ｃｌ−）が挙げられる。
【００３１】
なお、ポリアクリルアミド樹脂が、上記式（３）〜（４）で示される第１ユニットを複数有する場合、それらのＲ２、Ｒ３およびＸは、互いに同一であってもよく、また、それぞれ異なっていてもよい。
【００３２】
上記式（５）において、Ｒ４は、水素原子またはメチル基を示す。Ｒ４として、好ましくは、水素原子が挙げられる。
【００３３】
また、上記式（５）において、Ｒ５は、水素原子、アルカリ金属イオン、または、アンモニウムイオン（ＮＨ４＋）を示す。アルカリ金属イオンとしては、例えば、リチウムイオン（Ｌｉ＋）、ナトリウムイオン（Ｎａ＋）、カリウムイオン（Ｋ＋）、ルビジウムイオン（Ｒｂ＋）、セシウムイオン（Ｃｓ＋）などが挙げられる。アルカリ金属イオンとして、好ましくは、ナトリウムイオン（Ｎａ＋）、カリウムイオン（Ｋ＋）が挙げられる。
【００３４】
なお、ポリアクリルアミド樹脂が、上記式（５）で示される第２ユニットを複数有する場合、それらのＲ４およびＲ５は、互いに同一であってもよく、また、それぞれ異なっていてもよい。
【００３５】
このようなポリアクリルアミド樹脂は、例えば、第１ユニットを形成するための第１重合性化合物と、第２ユニットを形成するための第２重合性化合物と含む重合成分の重合体として得ることができる。
【００３６】
第１重合性化合物は、上記式（１）〜（４）で示される第１ユニットを形成するためのモノマーであって、例えば、上記式（１）〜（２）で示される第１ユニットを形成するためのジアリルアミン化合物、上記式（３）〜（４）で示される第１ユニットを形成するためのジアリルアンモニウム化合物などが挙げられる。
【００３７】
ジアリルアミン化合物は、第２級または第３級のアミノ基と、アミノ基の窒素原子に直接結合される２つのアリル基（−ＣＨ２ＣＨ＝ＣＨ２）とを有する化合物であって、例えば、ジアリルアミンなどの第２級ジアリルアミンモノマー（第２級アミノ基を有するモノマー）、例えば、Ｎ−メチルジアリルアミン、Ｎ−エチルジアリルアミン、Ｎ−ベンジルジアリルアミンなどの第３級ジアリルアミンモノマー（第３級アミノ基を有するモノマー）が挙げられる。これらジアリルアミン化合物は、単独使用または２種類以上併用することができる。ジアリルアミン化合物として、好ましくは、第３級ジアリルアミンモノマーが挙げられる。
【００３８】
ジアリルアンモニウム化合物は、アンモニウム基と、アンモニウム基の窒素原子に直接結合される２つのアリル基（−ＣＨ２ＣＨ＝ＣＨ２）とを有する化合物であって、例えば、第３級ジアリルアミンモノマーを４級化した４級化物（４級化塩）が挙げられる。第３級ジアリルアミンモノマーの４級化物としては、例えば、ジアリルジメチルアンモニウムクロライド、ジアリルジメチルアンモニウムブロマイド、ジアリルジメチルアンモニウムヨーダイド、メチル硫酸ジアリルジメチルアンモニウム、ジアリルジエチルアンモニウムクロライド、ジアリルジエチルアンモニウムブロマイド、ジアリルジエチルアンモニウムヨーダイド、メチル硫酸ジアリルジエチルアンモニウム、ジアリルメチルエチルアンモニウムクロライド、ジアリルメチルエチルアンモニウムブロマイド、ジアリルメチルエチルアンモニウムヨーダイド、メチル硫酸ジアリルメチルエチルアンモニウム、ジアリルメチルベンジルアンモニウムクロライド、ジアリルメチルベンジルアンモニウムブロマイド、ジアリルメチルベンジルアンモニウムヨーダイド、メチル硫酸ジアリルメチルベンジルアンモニウム、ジアリルエチルベンジルアンモニウムクロライド、ジアリルエチルベンジルアンモニウムブロマイド、ジアリルエチルベンジルアンモニウムヨーダイド、メチル硫酸ジアリルエチルベンジルアンモニウム、ジアリルジベンジルアンモニウムクロライド、ジアリルジベンジルアンモニウムブロマイド、ジアリルジベンジルアンモニウムヨーダイド、メチル硫酸ジアリルジベンジルアンモニウムなどが挙げられる。これらジアリルアンモニウム化合物は、単独使用または２種類以上併用することができる。
【００３９】
また、第１重合性化合物としては、例えば、上記したジアリルアミン化合物の塩酸塩、硫酸塩、硝酸塩、リン酸塩などの無機酸塩や、例えば、上記したジアリルアミン化合物の酢酸塩などの有機酸塩などを用いることもできる。
【００４０】
これら第１重合性化合物は、単独使用または２種類以上併用することができる。
【００４１】
第１重合性化合物として、好ましくは、ジアリルアンモニウム化合物が挙げられ、より好ましくは、ジアリルジメチルアンモニウムクロライドが挙げられる。
【００４２】
第１重合性化合物の含有割合は、重合成分の総モルに対して、例えば、０．０１モル％以上、好ましくは、０．１モル％以上であり、例えば、３０モル％以下、好ましくは、１５モル％以下である。
【００４３】
第２重合性化合物は、上記式（５）で示される第２ユニットを形成するためのモノマーであって、例えば、（メタ）アクリルアミドのグリオキシル酸変性体などが挙げられる。
【００４４】
（メタ）アクリルアミドとしては、アクリルアミドおよびメタクリルアミドが挙げられる。なお、（メタ）アクリルとは、アクリルおよび／またはメタクリルと定義される（以下同様）。
【００４５】
（メタ）アクリルアミドのグリオキシル酸変性体として、具体的には、例えば、２−アクリルアミド−Ｎ−グリコール酸、２−メタクリルアミド−Ｎ−グリコール酸、および、それらの塩が挙げられる。塩としては、例えば、ナトリウム塩、カリウム塩、アンモニウム塩などが挙げられる。（メタ）アクリルアミドのグリオキシル酸変性体は、単独使用または２種類以上併用することができる。
【００４６】
これら第２重合性化合物は、単独使用または２種類以上併用することができる。
【００４７】
第２重合性化合物として、好ましくは、（メタ）アクリルアミドのグリオキシル酸変性体が挙げられ、より好ましくは、２−アクリルアミド−Ｎ−グリコール酸が挙げられる。
【００４８】
第２重合性化合物の含有割合は、重合成分の総モルに対して、例えば、０モル％以上、好ましくは、０．１モル％以上であり、例えば、３０モル％以下、好ましくは、１５モル％以下である。
【００４９】
なお、第２重合性化合物の含有割合は、上記した通り、重合成分の総モルに対して０モル％であってもよい。すなわち、第２重合性化合物は、重合成分に含まれていなくてもよい。このような場合には、詳しくは後述するように、重合成分を重合させるとともに、または、重合成分を重合させた後、グリオキシル酸および／またはその塩により酸変性して、上記式（５）で示される第２ユニットを形成する。
【００５０】
また、重合成分は、第１重合性化合物および第２重合性化合物のほか、任意成分として、その他の重合性モノマーを含有することができる。
【００５１】
その他の重合性モノマーとしては、例えば、（メタ）アクリルアミド、アニオン性重合性モノマー（第２重合性化合物を除く（以下同様）。）、ノニオン共重合性モノマー、第３級アミノ系モノマー（第３級ジアリルアミンモノマーを除く（以下同様）。）、第４級アンモニウム系モノマー（第３級ジアリルアミンモノマーの４級化物を除く（以下同様）。）、架橋性モノマー、（メタ）アリルスルホン酸塩などが挙げられる。
【００５２】
（メタ）アクリルアミドは、グリオキシル酸により変性されていない（メタ）アクリルアミドであり、単独使用または２種類併用することができる。すなわち、その他の重合性モノマーとしては、アクリルアミドおよびメタクリルアミドのいずれか一方のみを用いてもよく、それらを併用してもよい。好ましくは、アクリルアミドが単独使用される。
【００５３】
（メタ）アクリルアミドが含有される場合、その含有割合は、重合成分の総モルに対して、例えば、５０モル％以上、好ましくは、６０モル％以上であり、例えば、９９モル％以下、好ましくは、９７モル％以下である。
【００５４】
アニオン性重合性モノマーとしては、例えば、α，β−不飽和カルボン酸、ビニル基を有するスルホン酸モノマーなどの有機酸モノマーが挙げられる。
【００５５】
α，β−不飽和カルボン酸としては、例えば、アクリル酸、メタクリル酸、クロトン酸などのα，β−不飽和モノカルボン酸系モノマー、例えば、マレイン酸、フマル酸、イタコン酸、シトラコン酸などのα，β−不飽和ジカルボン酸系モノマーなどが挙げられる。
【００５６】
ビニル基を有するスルホン酸モノマーとしては、例えば、ビニルスルホン酸、スチレンスルホン酸、２−アクリルアミド−２−メチルプロパンスルホン酸などが挙げられる。
【００５７】
また、アニオン性共重合性モノマーとして、上記の有機酸モノマーのナトリウム塩、カリウム塩、アンモニウム塩などの塩も用いることができる。
【００５８】
これらアニオン性重合性モノマーは、単独使用または２種類以上併用することができる。
【００５９】
アニオン性重合性モノマーとして、好ましくは、有機酸モノマー、より好ましくは、α，β−不飽和カルボン酸、さらに好ましくは、イタコン酸、アクリル酸、とりわけ好ましくは、イタコン酸が挙げられる。
【００６０】
アニオン性重合性モノマーが含有される場合、その含有割合は、重合成分の総モルに対して、例えば、０モル％を超過し、好ましくは、０．５モル％以上であり、例えば、２０モル％以下、好ましくは、１０モル％以下である。
【００６１】
ノニオン性重合性モノマーとしては、例えば、アルキル（メタ）アクリレート、ヒドロキシアルキル（メタ）アクリレート、ジアセトンアクリルアミド、スチレン、α一メチルスチレン、ポリアルキレングリコール（メタ）アクリレート、グリセロールモノ（メタ）アクリレート、ビニルピロリドン、ビニルオキサゾリン、酢酸ビニル、アクリロイルモルホリン、アクリルニトリルなどが挙げられる。
【００６２】
これらノニオン性重合性モノマーは、単独使用または２種類以上併用することができる。
【００６３】
ノニオン性重合性モノマーとして、好ましくは、アルキル（メタ）アクリレート、ヒドロキシアルキル（メタ）アクリレートが挙げられる。
【００６４】
アルキル（メタ）アクリレートとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ペンチル（メタ）アクリレート、ネオペンチル（メタ）アクリレート、イソアミル（メタ）アクリレート、ヘキシル（メタ）アクリレート、へプチル（メタ）アクリレート、オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート（ステアリル（メタ）アクリレート）、イソステアリル（メタ）アクリレート、エイコシル（メタ）アクリレート、ドコシル（メタ）アクリレート（ベヘニル（メタ）アクリレート）、テトラコシル（メタ）アクリレート、トリアコンチル（メタ）アクリレート、シクロヘキシル（メタ）アクリレートなどの炭素数１〜３０の直鎖状、分岐状または環状アルキルの（メタ）アクリレートモノマーなどが挙げられる。
【００６５】
ノニオン性共重合性モノマーが含有される場合、その含有割合は、重合成分の総モルに対して、例えば、０モル％を超過し、好ましくは、１モル％以上であり、例えば、２０モル％以下、好ましくは、１０モル％以下である。
【００６６】
第３級アミノ系モノマー（第３級ジアリルアミンモノマーを除く。）は、第３級アミノ基を有する重合性モノマー（非４級化物）であって、例えば、第３級アミノ基を有する（メタ）アクリル酸エステル誘導体、第３級アミノ基を有する（メタ）アクリルアミド誘導体などが挙げられる。第３級アミノ基を有する（メタ）アクリル酸エステル誘導体としては、例えば、ジアルキルアミノエチル（メタ）アクリレート（例えば、ジメチルアミノエチル（メタ）アクリレートなど）、ジアルキルアミノプロピル（メタ）アクリレートなどが挙げられる。また、第３級アミノ基を有する（メタ）アクリルアミド誘導体としては、例えば、ジアルキルアミノアルキル（メタ）アクリルアミド（例えば、ジアルキルアミノプロピル（メタ）アクリルアミド（例えば、ジメチルアミノプロピルアクリルアミドなど）、（メタ）アクリルアミド−３−メチルブチルジメチルアミンなど）などが挙げられる。
【００６７】
これら第３級アミノ系モノマーは、単独使用または２種類以上併用することができる。
【００６８】
第３級アミノ系モノマーが含有される場合、その含有割合は、重合成分の総モルに対して、例えば、０モル％を超過し、好ましくは、０．１モル％以上であり、例えば、３０モル％以下、好ましくは、１５モル％以下である。
【００６９】
第４級アンモニウム系モノマー（第３級ジアリルアミンモノマーの４級化物を除く。）は、第４級アンモニウム基を有し、かつ、エチレン性二重結合を有するカチオン性の共重合性モノマーであって、例えば、上記第３級アミノ系モノマーの４級化物などが挙げられる。
【００７０】
第３級アミノ系モノマーの４級化物としては、例えば、上記第３級アミノ系モノマーの第３級アミノ基を、メチルクロリド（塩化メチル）、メチルブロミド、ベンジルクロリド（塩化ベンジル）、ベンジルブロミド、ジメチル硫酸、エピクロルヒドリンなどで４級化した４級化物（４級化塩）などが挙げられる。
【００７１】
これら第４級アンモニウム系モノマーは、単独使用または２種類以上併用することができる。
【００７２】
第４級アンモニウム系モノマーが含有される場合、その含有割合は、重合成分の総モルに対して、例えば、０モル％を超過し、好ましくは、０．１モル％以上であり、例えば、３０モル％以下、好ましくは、１５モル％以下である。
【００７３】
架橋性モノマーとしては、例えば、アミド基を含有する架橋性モノマー（例えば、メチレンビス（メタ）アクリルアミド、エチレンビス（メタ）アクリルアミド、アリル（メタ）アクリルアミド、Ｎ一置換アクリルアミド系モノマー（例えば、Ｎ，Ｎ’一ジメチルアクリルアミド、ダイアセトンアクリルアミド、イソプロピルアクリルアミド）、トリアクリルホルマール）、イミド基を含有する架橋性モノマー（例えば、ジアクリロイルイミドなど）、窒素不含有二官能性架橋剤（例えば、ジビニルベンゼン、エチレングリコールジ（メタ）アクリレートジエチレングリコールジ（メタ）アクリレート、トリエチレングリコールジ（メタ）アクリレート、アリル（メタ）アクリレートなど）、窒素不含有多官能性架橋剤（例えば、トリアクリル酸ペンタエリスリトール、トリメチロールプロパンアクリレート、テトラアリルオキシエタンなど）が挙げられる。
【００７４】
これら架橋性モノマーは、単独使用または２種類以上併用することができる。
【００７５】
架橋性モノマーが含有される場合、その含有割合は、重合成分の総モルに対して、例えば、０モル％を超過し、好ましくは、０．０１モル％以上であり、例えば、１０モル％以下、好ましくは、５モル％以下である。
【００７６】
（メタ）アリルスルホン酸塩は、連鎖移動剤としても作用する共重合性モノマーであって、（メタ）アリルとは、アリルおよび／またはメタリルと定義される。
【００７７】
（メタ）アリルスルホン酸塩として、具体的には、例えば、アリルスルホン酸ナトリウム、メタリルスルホン酸ナトリウム、アリルスルホン酸カリウム、メタリルスルホン酸カリウムなどが挙げられる。
【００７８】
これら（メタ）アリルスルホン酸塩は、単独使用または２種類以上併用することができる。
【００７９】
（メタ）アリルスルホン酸塩が含有される場合、その含有割合は、重合成分の総モルに対して、例えば、０モル％を超過し、好ましくは、０．２モル％以上であり、例えば、５モル％以下、好ましくは、３モル％以下である。
【００８０】
これらその他の重合性モノマーは、単独使用または２種類以上併用することができる。
【００８１】
その他の重合性モノマーとして、好ましくは、（メタ）アクリルアミド、アニオン性重合性モノマー、（メタ）アリルスルホン酸塩が挙げられる。
【００８２】
より具体的には、重合成分は、好ましくは、第１重合性化合物、第２重合性化合物、（メタ）アクリルアミド、アニオン性重合性モノマーおよび（メタ）アリルスルホン酸塩を含有するか、または、第１重合性化合物、第２重合性化合物、（メタ）アクリルアミドおよび（メタ）アリルスルホン酸塩を含有する。より好ましくは、重合成分は、第１重合性化合物、第２重合性化合物、（メタ）アクリルアミド、アニオン性重合性モノマーおよび（メタ）アリルスルホン酸塩からなるか、または、第１重合性化合物、第２重合性化合物、（メタ）アクリルアミドおよび（メタ）アリルスルホン酸塩からなる。
【００８３】
紙の内部結合強度の向上を図る観点から、好ましくは、重合成分は、（メタ）アクリルアミド、アニオン性重合性モノマーおよび（メタ）アリルスルホン酸塩を含有する。すなわち、好ましくは、重合成分は、第１重合性化合物、第２重合性化合物、（メタ）アクリルアミド、アニオン性重合性モノマーおよび（メタ）アリルスルホン酸塩からなる。
【００８４】
また、濾水性の向上を図る観点から、好ましくは、アニオン性重合性モノマーを含有せず、（メタ）アクリルアミドおよび（メタ）アリルスルホン酸塩を含有する。すなわち、好ましくは、重合成分は、第１重合性化合物、第２重合性化合物、（メタ）アクリルアミドおよび（メタ）アリルスルホン酸塩からなる。
【００８５】
そして、これら重合成分を共重合させるには、例えば、所定の反応容器に、重合成分、重合開始剤および溶剤を仕込み、反応させる。なお、この方法では、重合成分は、一括投入してもよいが、複数回に分けて分割投入してもよい。また、重合開始剤の一部または全部を反応容器中に滴下しながら、反応を進行させることもできる。
【００８６】
重合開始剤としては、例えば、ラジカル重合開始剤が挙げられ、具体的には、パーオキサイド系化合物、スルフィド類、スルフィン類、スルフィン酸類などが挙げられ、さらに好ましくは、パーオキサイド系化合物が挙げられる。なお、パーオキサイド系化合物は、還元剤と併用し、レドックス系重合開始剤として使用してもよい。
【００８７】
パーオキサイド系化合物としては、例えば、有機過酸化物、無機過酸化物などが挙げられ、好ましくは、無機過酸化物が挙げられる。
【００８８】
有機過酸化物としては、例えば、ベンゾイルパーオキサイド、ラウロイルパーオキサイド、アセチルパーオキサイド、カプリエルパーオキサイド、２，４−ジクロルベンゾイルパーオキサイド、イソブチルパーオキサイド、アセチルシクロヘキシルスルホニルパーオキサイド、ｔ−ブチルパーオキシビパレート、ｔ−ブチルパーオキシ−２−エチルヘキサノエート、１，１−ジ−ｔ−ブチルパーオキシシクロヘキサン、１，１−ジ−ｔ−ブチルパーオキシ−３，３，５−トリメチルシクロヘキサン、１，１−ジ−ｔ−ヘキシルパーオキシ−３，３，５−トリメチルシクロヘキサン、イソプロピルパーオキシジカーボネート、イソブチルパーオキシジカーボネート、ｓ−ブチルパーオキシジカーボネート、ｎ−ブチルパーオキシジカーボネート、２−エチルヘキシルパーオキシジカーボネート、ビス（４−ｔ−ブチルシクロヘキシル）パーオキシジカーボネート、ｔ−アミルパーオキシ−２−エチルヘキサエノート、１，１，３，３−テトラメチルブチルパーオキシ−エチルヘキサノエート、１，１，２−トリメチルプロピルパーオキシ−２−エチルヘキサノエート、ｔ−ブチルパーオキシイソプロピルモノカーボネート、ｔ−アミルパーオキシイソプロピルモノカーボネート、ｔ−ブチルパーオキシ−２−エチルヘキシルカーボネート、ｔ−ブチルパーオキシアリルカーボネート、ｔ−ブチルパーオキシイソプロピルカーボネート、１，１，３，３−テトラメチルブチルパーオキシイソプロピルモノカーボネート、１，１，２−トリメチルプロピルパーオキシイソプロピルモノカーボネート、１，１，３，３−テトラメチルブチルパーオキシイソノナエート、１，１，２−トリメチルプロピルパーオキシ−イソノナエート、ｔ−ブチルパーオキシベンゾエートなどが挙げられる。
【００８９】
無機過酸化物としては、例えば、過硫酸ナトリウム、過硫酸カリウム、過硫酸アンモニウムなどの過硫酸塩、過酸化水素、過マンガン酸カリウム、臭素酸ナトリウム、臭素酸カリウムなどの臭素酸塩、過ホウ素酸ナトリウム、過ホウ素酸カリウム、過ホウ素酸アンモニウムなどの過ホウ素酸塩、過炭酸ナトリウム、過炭酸カリウム、過炭酸アンモニウムなどの過炭酸塩、過リン酸ナトリウム、過リン酸カリウム、過リン酸アンモニウムなどの過リン酸塩などが挙げられ、好ましくは、過硫酸塩が挙げられ、より好ましくは、過硫酸カリウム、過硫酸アンモニウムが挙げられ、さらに好ましくは、過硫酸アンモニウムが挙げられる。
【００９０】
これら重合開始剤は、単独使用または、２種類以上併用することができる。
【００９１】
また、重合開始剤としては、アゾ系化合物を用いることもできる。
【００９２】
アゾ系化合物としては、例えば、２，２’−アゾビスイソブチロニトリル、２，２’−アゾビス（２−メチルプロピオンアミジン）およびその塩などが挙げられる。
【００９３】
重合開始剤として、好ましくは、無機過酸化物が挙げられ、より好ましくは、過硫酸塩が挙げられ、さらに好ましくは、過硫酸アンモニウムが挙げられる。
【００９４】
重合開始剤として過硫酸塩を用いることによって、すなわち、重合成分を過硫酸塩の存在下において共重合させることによって、ポリアクリルアミド樹脂の粘度を低く維持することができ、取扱い性に優れた製紙薬品を提供することができる。
【００９５】
重合開始剤の配合割合は、重合成分の総量１００質量部に対して、例えば、０．０１質量部以上、好ましくは、０．０５質量部以上であり、例えば、１０質量部以下、好ましくは、５質量部以下である。
【００９６】
溶剤としては、例えば、水、例えば、アセトン、メチルエチルケトンなどのケトン系溶剤、例えば、メタノール、エタノール、プロパノール、イソプロパノール、ブタノールなどの１価アルコール系溶剤、例えば、エチレングリコールモノエチルエーテル、プロピレングリコールモノメチルエーテルなどのグリコールエーテル系溶剤、例えば、プロピレングリコールモノメチルエーテルアセテートなどのエステルエーテル系溶剤のような、水と混和可能な溶剤が挙げられ、好ましくは、水が挙げられる。なお、溶剤として水道水が用いられる場合には、キレート剤（エチレンジアミン四酢酸など）を適宜の割合で配合し、金属を除去することもできる。
【００９７】
これら溶剤は、単独使用または２種類以上併用することができる。
【００９８】
なお、溶剤の配合割合は、特に制限されず、目的および用途に応じて、適宜設定される。
【００９９】
また、この方法では、上記の重合成分、重合開始剤および溶剤とともに、さらに、連鎖移動剤（（メタ）アリルスルホン酸塩を除く）を適宜配合することができる。
【０１００】
連鎖移動剤としては、例えば、イソプロピルアルコール、例えば、メルカプト類（例えば、メルカプトエタノール、チオ尿素、チオグリコール酸、メルカプトプロピオン酸、チオサリチル酸、チオ乳酸、アミノエタンチオール、チオグリセロール、チオリンゴ酸など）などが挙げられる。
【０１０１】
これら連鎖移動剤は、単独使用または２種類以上併用することができる。
【０１０２】
これらの連鎖移動剤の配合割合は、重合成分の総モル数に対して、例えば、０．０５モル％以上、好ましくは、０．１モル％以上であり、例えば、１０モル％以下、好ましくは、５モル％以下である。
【０１０３】
ポリアクリルアミド樹脂の製造における重合条件は、重合成分、重合開始剤、溶剤などの種類によって異なるが、重合温度が、例えば、３０℃以上、好ましくは、５０℃以上であり、例えば、１００℃以下、好ましくは、９５℃以下である。
【０１０４】
また、重合時間は、例えば、０．５時間以上、好ましくは、１時間以上であり、例えば、２４時間以下、好ましくは、１２時間以下である。なお、重合反応は、公知の重合停止剤（例えば、チオ硫酸ナトリウム、亜硫酸ナトリウムなど）の添加によって、停止される。
【０１０５】
重合時における反応溶液のｐＨは、例えば、１以上、好ましくは、２以上であり、また、例えば、６以下、好ましくは、５以下である。なお、ｐＨは、塩酸、硫酸、リン酸などの公知の酸を添加することにより調整することができる。
【０１０６】
そして、このような反応によって、第１重合性化合物が上記式（１）〜（４）で示される第１ユニットの少なくとも１種を形成し、また、第２重合性化合物が上記式（５）で示される第２ユニットを形成する。これにより、ポリアクリルアミド樹脂の溶液が得られる。
【０１０７】
また、例えば、第２重合性化合物を用いることなく、ポリアクリルアミド樹脂を得ることもできる。
【０１０８】
より具体的には、（メタ）アクリルアミド（グリオキシル酸により変性されていない（メタ）アクリルアミド）が重合成分に含有される場合には、第２重合性化合物（（メタ）アクリルアミドのグリオキシル酸変性体）が重合成分に含有されていなくともよい。
【０１０９】
このような場合には、例えば、（メタ）アクリルアミド（グリオキシル酸により変性されていない（メタ）アクリルアミド）を含む重合成分を、上記と同様に重合させるとともに、その重合成分にグリオキシル酸および／またはその塩を添加し、反応させる。
【０１１０】
このような場合、紙の内部結合強度の向上を図る観点から、好ましくは、重合成分は、（メタ）アクリルアミド、アニオン性重合性モノマーおよび（メタ）アリルスルホン酸塩を含有する。すなわち、好ましくは、重合成分は、第１重合性化合物、（メタ）アクリルアミド、アニオン性重合性モノマーおよび（メタ）アリルスルホン酸塩からなる。
【０１１１】
また、濾水性の向上を図る観点から、好ましくは、アニオン性重合性モノマーを含有せず、（メタ）アクリルアミドおよび（メタ）アリルスルホン酸塩を含有する。すなわち、好ましくは、重合成分は、第１重合性化合物、（メタ）アクリルアミドおよび（メタ）アリルスルホン酸塩からなる。
【０１１２】
グリオキシル酸としては、公知のグリオキシル酸を用いることができる。また、グリオキシル酸の塩としては、例えば、グリオキシル酸のナトリウム塩、カリウム塩、アンモニウム塩などが挙げられる。
【０１１３】
グリオキシル酸および／またはその塩の添加割合は、第２重合性化合物が重合成分に含まれる場合の第２重合性化合物の含有割合と同程度である。
【０１１４】
具体的には、グリオキシル酸および／またはその塩の添加割合は、重合成分の総モルに対して、例えば、０モル％を超過し、好ましくは、０．１モル％以上であり、例えば、３０モル％以下、好ましくは、１５モル％以下である。
【０１１５】
これにより、重合成分中の（メタ）アクリルアミドを、グリオキシル酸により変性することができ、ポリアクリルアミド樹脂に、上記式（５）で示される第２ユニットを形成することができる。
【０１１６】
また、例えば、（メタ）アクリルアミド（グリオキシル酸により変性されていない（メタ）アクリルアミド）を含む重合成分を、グリオキシル酸および／またはその塩を添加することなく重合させ、その後、得られる重合体にグリオキシル酸および／またはその塩を添加し、反応させることもできる。
【０１１７】
このような場合、グリオキシル酸および／またはその塩の添加割合は、重合成分の総モルに対して、例えば、０モル％を超過し、好ましくは、０．１モル％以上であり、例えば、３０モル％以下、好ましくは、１５モル％以下である。
【０１１８】
また、反応温度が、例えば、３０℃以上、好ましくは、５０℃以上であり、例えば、１００℃以下、好ましくは、９５℃以下である。
【０１１９】
また、反応時間は、例えば、０．２時間以上、好ましくは、０．５時間以上であり、例えば、５時間以下、好ましくは、２時間以下である。
【０１２０】
これにより、重合体中の（メタ）アクリルアミドに由来するユニットを、グリオキシル酸により変性することができ、ポリアクリルアミド樹脂に、上記式（５）で示される第２ユニットを形成することができる。
【０１２１】
すなわち、重合成分が第２重合性化合物を含有していない場合にも、上記式（１）〜（４）で示される第１ユニットと、上記式（５）で示される第２ユニット（第２重合性化合物に由来する構成単位）とを含有するポリアクリルアミド樹脂を得ることができる。
【０１２２】
このように、第２重合性化合物を用いることなくポリアクリルアミド樹脂を得ることにより、紙の内部結合強度、濾水性の向上を図ることができる。
【０１２３】
これらの作用の向上について、詳細な機構は不明であるものの、以下のことが推察される。
【０１２４】
すなわち、（メタ）アクリルアミドに由来する構成単位は、上記した重合体において主要な構成単位であって、重合体中に均一に分布する。
【０１２５】
そのため、上記の重合反応中または重合反応後に、重合成分である（メタ）アクリルアミド、または、その（メタ）アクリルアミドに由来する構成単位に対してグリオキシル酸および／またはその塩を反応させることにより、グリオキシル酸に由来するヒドロキシカルボン酸基が、得られるポリアクリルアミド樹脂中に均一に分布する。
【０１２６】
これによって、多くのヒドロキシカルボン酸基が効率的にパルプに作用でき、紙の内部結合強度や濾水性が向上すると考えられる。
【０１２７】
上記の方法のうち、好ましくは、（メタ）アクリルアミド（グリオキシル酸により変性されていない（メタ）アクリルアミド）を含む重合成分を重合させるとともに、その重合成分にグリオキシル酸および／またはその塩を添加し、反応させる（すなわち、重合反応中に、グリオキシル酸および／またはその塩によって、重合成分である（メタ）アクリルアミドを変性する）。
【０１２８】
また、上記の重合では、好ましくは、重合成分を分割投入する。より具体的には、まず、重合成分の一部（例えば、重合成分の総量に対して、１０〜３０ｍｏｌ％）を反応容器に投入し、ここに重合開始剤を添加して重合させる。その後、重合成分の残部（例えば、重合成分の総量に対して、７０〜９０ｍｏｌ％）を投入し、重合させる。
【０１２９】
このような場合、重合成分に含有される各モノマーは、重合成分の一部および残部のいずれに含有されていてもよい。
【０１３０】
好ましくは、第１重合性化合物は、最初に反応容器に投入される重合成分（重合成分の一部）に含有され、より好ましくは、第１重合性化合物の総量に対して、５０〜１００質量％の第１重合性化合物が、最初に反応容器に投入される重合成分（重合成分の一部）に含有される。なお、第２重合性化合物は、最初に反応容器に投入される重合成分（重合成分の一部）に含有されていてもよく、また、重合成分の残部に含有されていてもよい。
【０１３１】
また、第２重合性化合物（（メタ）アクリルアミドのグリオキシル酸変性体）が重合成分として含有されていない場合、好ましくは、重合成分の残部とともに、グリオキシル酸および／またはその塩が添加される。
【０１３２】
また、この方法では、上記の重合により得られる溶液に上記の溶剤を添加し、ポリアクリルアミド樹脂の溶液の濃度を調製することもできる。
【０１３３】
ポリアクリルアミド樹脂の溶液において、その濃度は、例えば、１０質量％以上、好ましくは、１５質量％以上、また、例えば、５０質量％以下、好ましくは、４５質量％以下である。
【０１３４】
また、ポリアクリルアミド樹脂の重量平均分子量は、例えば、１００万以上、好ましくは、１５０万以上、より好ましくは、２００万以上、さらに好ましくは、３５０万以上、とりわけ好ましくは、４５０万以上であり、例えば、１５００万以下、好ましくは、１０００万以下、より好ましくは、８００万以下、さらに好ましくは、７５０万以下、とりわけ好ましくは、６００万以下である。
【０１３５】
ポリアクリルアミド樹脂の重量平均分子量が上記範囲であれば、そのポリアクリルアミド樹脂を紙の製造に用いた場合に、紙の強度、とりわけ、紙の内部結合強度の向上を図ることができ、かつ、濾水性の向上を図ることができる。
【０１３６】
なお、ポリアクリルアミド樹脂の重量平均分子量は、例えば、重合成分の種類、配合量などによって、適宜調整することができる。
【０１３７】
また、重量平均分子量の測定方法は、後述する実施例に準拠する。
【０１３８】
また、ポリアクリルアミド樹脂の粘度（不揮発分（固形分）２０質量％（２５℃））は、例えば、１００ｍＰ・ｓ以上、好ましくは、１０００ｍＰ・ｓ以上、より好ましくは、３０００ｍＰ・ｓ以上であり、また、例えば、５００００ｍＰ・ｓ以下、好ましくは、２００００ｍＰ・ｓ以下、より好ましくは、１００００ｍＰ・ｓ以下である。
【０１３９】
なお、粘度の測定方法は、後述する実施例に準拠する。
【０１４０】
そして、このようにして得られるポリアクリルアミド樹脂は、上記式（１）〜（４）で示される第１ユニットの少なくとも１種と、上記式（５）で示される第２ユニットとを有しているため、紙の製造に用いた場合に、紙の強度、とりわけ、紙の内部結合強度の向上を図ることができ、かつ、濾水性の向上を図ることができる。
【０１４１】
好ましくは、ポリアクリルアミド樹脂は、第１重合性化合物に由来する構成単位（上記式（１）〜（４）で示される第１ユニット）と、第２重合性化合物に由来する構成単位（上記式（５）で示される第２ユニット）と、（メタ）アクリルアミドに由来する構成単位と、アニオン性重合性モノマーに由来する構成単位と、（メタ）アリルスルホン酸塩に由来する構成単位とからなるか、または、第１重合性化合物に由来する構成単位（上記式（１）〜（４）で示される第１ユニット）と、第２重合性化合物に由来する構成単位（上記式（５）で示される第２ユニット）と、（メタ）アクリルアミドに由来する構成単位と、（メタ）アリルスルホン酸塩に由来する構成単位とからなる。
【０１４２】
好ましくは、ポリアクリルアミド樹脂は、第１重合性化合物に由来する構成単位（上記式（１）〜（４）で示される第１ユニット）と、第２重合性化合物に由来する構成単位（上記式（５）で示される第２ユニット）と、（メタ）アクリルアミドに由来する構成単位と、アニオン性重合性モノマーに由来する構成単位と、（メタ）アリルスルホン酸塩に由来する構成単位とからなる。このようなポリアクリルアミド樹脂によれば、より一層、紙の内部結合強度の向上を図ることができる。
【０１４３】
また、好ましくは、ポリアクリルアミド樹脂は、第１重合性化合物に由来する構成単位（上記式（１）〜（４）で示される第１ユニット）と、第２重合性化合物に由来する構成単位（上記式（５）で示される第２ユニット）と、（メタ）アクリルアミドに由来する構成単位と、（メタ）アリルスルホン酸塩に由来する構成単位とからなる。このようなポリアクリルアミド樹脂によれば、より一層、濾水性の向上を図ることができる。
【０１４４】
そのため、上記のポリアクリルアミド樹脂は、各種産業分野において用いられる紙の製紙添加剤として好適に用いられる。
【０１４５】
また、本発明は、上記のポリアクリルアミド樹脂を含有する製紙添加剤を含んでいる。具体的には、本発明の製紙添加剤は、上記のポリアクリルアミド樹脂を含有している。
【０１４６】
製紙添加剤を得るには、例えば、水中に、上記のポリアクリルアミド樹脂を配合し、公知の分散方法によりポリアクリルアミド樹脂を分散させる。
【０１４７】
ポリアクリルアミド樹脂を水中に分散させる方法としては、例えば、水とポリアクリルアミド樹脂を混合して、分散装置を用いた機械分散などの公知の分散方法により分散させる。
【０１４８】
機械分散に用いる分散装置としては、例えば、公知のミキサー、超音波ホモジナイザー、高圧ホモジナイザーなどが挙げられる。なお、分散条件は、特に制限されず、装置の種類に応じて適宜設定される。
【０１４９】
また、例えば、水中でポリアクリルアミド樹脂を合成することにより、ポリアクリルアミド樹脂を水に分散させることもできる。
【０１５０】
すなわち、上記の方法でポリアクリルアミド樹脂を水中で合成し、得られたポリアクリルアミド樹脂の水溶液を、そのまま製紙添加剤とすることもできる。
【０１５１】
製紙添加剤におけるポリアクリルアミド樹脂の濃度は、例えば、１０質量％以上、好ましくは、２０質量％以上、また、例えば、５０質量％以下、好ましくは、４５質量％以下である。
【０１５２】
このような製紙添加剤は、上記のポリアクリルアミド樹脂が用いられているため、紙の製造に用いた場合に、紙の強度、とりわけ、紙の内部結合強度の向上を図ることができ、かつ、濾水性の向上を図ることができる。
【０１５３】
より具体的には、上記製紙添加剤をパルプスラリーに添加し、湿式抄造することにより紙が製造される。湿式抄造の方法は特に制限されることなく公知の方法を採用でき、硫酸アルミニウムを定着剤とする酸性紙、炭酸カルシウムを填料とする中性紙を問わず、各種抄紙に広く適用できる。また、湿式抄造で得られる紙は、新聞用紙、インクジェット用紙、感熱記録原紙、感圧記録原紙、上質紙、板紙、塗工紙、家庭紙、その他の紙類などが挙げられる。
【０１５４】
製紙添加剤（ポリアクリルアミド樹脂）とパルプスラリーの配合割合は特に制限されないが、パルプスラリー１００質量部に対して、ポリアクリルアミド樹脂が、例えば、０．００１質量部以上、好ましくは、０．００５質量部以上であり、例えば、５．０質量部以下、好ましくは、２．０質量部以下である。
【０１５５】
そして、このようにして得られる紙は、本発明のポリアクリルアミド樹脂を含有するため、生産性よく得られ、かつ、強度に優れる。
【実施例】
【０１５６】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。【０１５７】
実施例１
重合成分の一部として、表１に記載される重合成分の仕込み総量の１５ｍｏｌ％を用意し、濃度が１０質量％になるように水道水で希釈した。【０１５８】
次いで、得られた溶液を５００ｍＬのセパラブルフラスコに仕込んだ。【０１５９】
次いで、その溶液に硫酸を添加し、ｐＨを２．５程度に調整した。【０１６０】
その後、溶液中に窒素を吹き込み続けながら、９０℃で、重合開始剤としての過硫酸アンモニウム（ＡＰＳ）を滴下して重合を開始させ、次いで、重合成分の残部（８５ｍｏｌ％）を滴下した。【０１６１】
そして、上記重合成分の残部の滴下が終了した後、適度な粘性（５０００〜１００００ｍＰａ・ｓ程度）となるまで、重合開始剤としての過硫酸アンモニウム（ＡＰＳ）を追加し、９０℃前後で反応を継続させた。【０１６２】
その後、重合停止剤としての亜硫酸ナトリウム（Ｎａ２ＳＯ３）と希釈水とを添加し、冷却することにより、ポリアクリルアミド樹脂の水溶液を得た。【０１６３】
水溶液の固形分濃度は２０．１質量％であった。【０１６４】
また、以下の方法で、水溶液の２５℃における粘度、ポリアクリルアミド樹脂の重量平均分子量（Ｍｗ）を測定した。その結果を表１に示す。【０１６５】
＜２５℃における粘度の測定＞
Ｂ型粘度計（ローターＮｏ．３、１２ｒｐｍ）（ＴＶＢ−１０型粘度計  東機産業社製）を使用して、２５℃における粘度を、ＪＩＳ  Ｋ  ７１１７−１（１９９９年）に準拠して測定した。【０１６６】
＜ゲルパーミエーションクロマトグラフィーによる重量平均分子量（Ｍｗ）の測定＞
サンプルをｐＨ７のリン酸緩衝液に溶解させ、試料濃度を１．０ｇ／Ｌとして、ゲルパーミエーションクロマトグラフィー（ＧＰＣ）によって測定し、得られたクロマトグラム（チャート）から、サンプルの重量平均分子量（Ｍｗ）を算出した。測定装置及び測定条件を以下に示す。
装置：品番ＴＤＡ−３０２（Ｖｉｓｃｏｔｅｋ社製）
カラム：品番ＴＳＫｇｅｌ  ＧＭＰＷＸＬ（東ソー社製）
移動相：リン酸緩衝液
カラム流量：０．８ｍＬ／ｍｉｎ
試料濃度：１．０ｇ／Ｌ
注入量：５００μＬ
実施例２〜８および比較例１〜６
表１〜２に示す配合処方とした以外は、実施例１と同様にして、ポリアクリルアミド樹脂の水溶液を得た。また、実施例１と同様にして、水溶液の２５℃における粘度、ポリアクリルアミド樹脂の重量平均分子量（Ｍｗ）を測定した。その結果を表１〜２に示す。【０１６７】
実施例９〜１０
重合成分の一部として、表１に記載される重合成分の仕込み総量の１５ｍｏｌ％を用意し、濃度が１０質量％になるように水道水で希釈した。【０１６８】
次いで、得られた溶液を５００ｍＬのセパラブルフラスコに仕込んだ。【０１６９】
次いで、その溶液に硫酸を添加し、ｐＨを２．５程度に調整した。【０１７０】
その後、溶液中に窒素を吹き込み続けながら、９０℃で、重合開始剤としての過硫酸アンモニウム（ＡＰＳ）を滴下して重合を開始させ、次いで、重合成分の残部（８５ｍｏｌ％）と、重合成分に対して３．６ｍｏｌ％となるグリオキシル酸の混合溶液とを滴下した。【０１７１】
そして、上記重合成分の残部の滴下が終了した後、適度な粘性（５０００〜１００００ｍＰａ・ｓ程度）となるまで、重合開始剤としての過硫酸アンモニウム（ＡＰＳ）を追加し、９０℃前後で反応を継続させた。【０１７２】
その後、重合停止剤としての亜硫酸ナトリウム（Ｎａ２ＳＯ３）と希釈水とを添加し、冷却することにより、ポリアクリルアミド樹脂の水溶液を得た。【０１７３】
水溶液の固形分濃度は２０．５質量％であった。また、実施例１と同様にして、水溶液の２５℃における粘度、ポリアクリルアミド樹脂の重量平均分子量（Ｍｗ）を測定した。その結果を表１に示す。【０１７４】
実施例１１
重合成分の一部として、表１に記載される重合成分の仕込み総量の１５ｍｏｌ％を用意し、濃度が１０質量％になるように水道水で希釈した。【０１７５】
次いで、得られた溶液を５００ｍＬのセパラブルフラスコに仕込んだ。【０１７６】
次いで、その溶液に硫酸を添加し、ｐＨを２．５程度に調整した。【０１７７】
その後、溶液中に窒素を吹き込み続けながら、９０℃で、重合開始剤としての過硫酸アンモニウム（ＡＰＳ）を滴下して重合を開始させ、次いで、重合成分の残部（８５ｍｏｌ％）を滴下した。【０１７８】
そして、上記重合成分の残部の滴下が終了した後、適度な粘性（５０００〜１００００ｍＰａ・ｓ程度）となるまで、重合開始剤としての過硫酸アンモニウム（ＡＰＳ）を追加し、９０℃前後で反応を継続させた。【０１７９】
その後、重合停止剤としての亜硫酸ナトリウム（Ｎａ２ＳＯ３）と希釈水とを添加し、次いで重合成分に対し１．８ｍｏｌ％となるグリオキシル酸を添加し、９０℃で１時間反応を継続させた。【０１８０】
その後、冷却することにより、ポリアクリルアミド樹脂の水溶液を得た。【０１８１】
水溶液の固形分濃度は２０．９質量％であった。また、実施例１と同様にして、水溶液の２５℃における粘度、ポリアクリルアミド樹脂の重量平均分子量（Ｍｗ）を測定した。その結果を表１に示す。【０１８２】
【表１】
2017073355.tif 000013
【０１８３】
【表２】
2017073355.tif 000014
【０１８４】
なお、表中の略号の詳細を下記する。【０１８５】
ＡＭ：アクリルアミド
ＤＭ：ジメチルアミノエチルメタクリレート
ＤＡＤＭＡＣ：ジアリルジメチルアンモニウムクロライド
ＡｍＧｌｙＡ：アクリルアミド−Ｎ−グリコール酸
＜評価＞
（１）インターナルボンド
各実施例および各比較例において得られたポリアクリルアミド樹脂の水溶液を用いて、以下の方法で紙を製造した。【０１８６】
すなわち、まず、絶乾状態で６．２５ｇになるように、パルプ原料（晒しクラフトパルプ（ＢＫＰ）（広葉樹パルプ（ＬＢＫＰ）／針葉樹パルプ（ＮＢＫＰ）＝５０／５０、カナディアン・スタンダード・フリーネス（ＣＳＦ：濾水性）＝３８０ｍＬ）を１Ｌのステンレス管に加え、パルプスラリー濃度が３．０質量％になるように水道水にて希釈した。【０１８７】
次いで、得られたパルプスラリーを４００ｒｐｍにて撹拌し、撹拌開始から１分後に１．２質量％に希釈したポリアクリルアミド樹脂水溶液を添加した。なお、水溶液の添加量は、その固形分が、絶乾パルプ質量に対して１．５質量％なるように調整した。【０１８８】
２分後にパルプスラリー濃度が１．０質量％となるように水道水（ｐＨ６．５、全硬度１３５ｐｐｍ）にて希釈し、３分後に撹拌を停止し、抄紙して湿紙（１００ｇ／ｍ２）を得た。【０１８９】
その後、室温にてプレスした後、ドラムドライヤーにより１１０℃で３分乾燥させた。これにより、手抄き紙（１００ｇ／ｍ２）を得た。【０１９０】
得られた紙を用いて、以下の方法により、紙力（インターナルボンド［ｍＪ］）を評価した。【０１９１】
すなわち、ＪＡＰＡＮ  ＴＡＰＰＩ  紙パルプ試験方法２０００年版に記載の規格Ｎｏ．１８−２「紙及び板紙−内部結合強さ試験方法−第２部：インターナルボンドテスタ法」に従い、紙のインターナルボンド（ＩＢ）を測定した。【０１９２】
その結果を、表１に示す。【０１９３】
（２）濾水性
紙の製造工程における濾水性を、下記の手順で評価した。【０１９４】
すなわち、上記ポリアクリルアミド樹脂の水溶液を添加したパルプスラリーを、ｐＨ７に調整した水道水にてパルプスラリー濃度が０.３％になるように希釈し、その１０００ｍＬを用いて、ＪＩＳ  Ｐ  ８１２１−２（２０１２年）に準じてＣＳＦ(ｍｌ)を測定した。【０１９５】
その結果を、表１に示す。【０１９６】
＜考察＞
重量平均分子量が４５０万のポリアクリルアミド樹脂を製造した比較例２、比較例４、比較例６および実施例６における、各重合成分中の第１重合性化合物および第２重合性化合物の有無と、その評価結果とを、表３に示す。【０１９７】
【表３】
2017073355.tif 000015
【０１９８】
表３から明らかなように、重合成分が第１重合性化合物および第２重合性化合物の両方を含まない比較例２に対して、重合成分に第１重合性化合物を加えた比較例４では、インターナルボンドの値が５上昇し、濾水性の値が１０減少した。【０１９９】
一方、重合成分が第１重合性化合物および第２重合性化合物の両方を含まない比較例２に対して、重合成分に第２重合性化合物を加えた比較例６では、インターナルボンドの値が９上昇し、濾水性の値が５上昇した。【０２００】
これらに対して、重合成分が第１重合性化合物を含有し、第２重合性化合物を含有しない比較例４に対して、重合成分に第２重合性化合物を加えた実施例６では、インターナルボンドの値が３３上昇し、濾水性の値が４０上昇した。【０２０１】
また、重合成分が第２重合性化合物を含有し、第１重合性化合物を含有しない比較例６に対して、重合成分に第１重合性化合物を加えた実施例６では、インターナルボンドの値が２９上昇し、濾水性の値が２５上昇した。【０２０２】
このように、比較例４および実施例６の差（インターナルボンド＋３３、濾水性＋４０）や、比較例６および実施例６の差（インターナルボンド＋２９、濾水性＋２５）は、比較例２および比較例４の差（インターナルボンド＋５、濾水性−１０）と、比較例２および比較例６の差（インターナルボンド＋９、濾水性＋５）との合計値よりも大きい。【０２０３】
すなわち、上記の結果より、第１重合性化合物および第２重合性化合物には、相乗効果が認められた。【０２０４】
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０２０５】
本発明のポリアクリルアミド樹脂、製紙添加剤および紙は、新聞用紙、インクジェット用紙、感熱記録原紙、感圧記録原紙、上質紙、板紙、塗工紙、家庭紙などにおいて、好適に用いられる。
【国際調査報告】
2017073355.tif 000026
2017073355.tif 000027
2017073355.tif 000028
2017073355.tif 000029